(57)【要約】【課題】  本発明の主たる課題は、写真やポスターに粘着テープの粘着剤層を転写し壁や台紙に貼り付けた後、写真やポスターを剥離したとき、壁や台紙上に粘着剤層が残り、壁や台紙を汚してしまうという問題を解決できる接着層を提供することであり、それを有する粘着テープ及び転写具を提供することである。 【解決手段】  本発明の第１発明は、転写対象体に転写することにより被着体への再剥離再貼着性を呈する粘着剤層が形成された粘着テープにおいて、前記粘着剤層は前記被着体からの剥離の際、前記粘着剤層の表裏面の粘着力に応じて転写対象物又は被着体の一方に残存し転写対象体又は被着体の他方には残存せず、転写された状態において摩擦がかかることにより自己集合し無残存除去できることを特徴とする粘着テープである。 【選択図】図１
2010138341.tif 000002
【特許請求の範囲】
【請求項１】
転写対象体に転写することにより被着体への再剥離再貼着性を呈する粘着剤層が形成された粘着テープにおいて、
前記粘着剤層は前記被着体からの剥離の際、前記粘着剤層の表裏面の粘着力に応じて転写対象物又は被着体の一方に残存し転写対象体又は被着体の他方には残存せず、転写された状態において摩擦がかかることにより自己集合し無残存除去できることを特徴とする粘着テープ。
【請求項２】
前記被着体からの剥離の際、前記転写対象体に転写された前記粘着剤層が前記転写対象体に残存し前記被着体には残存しないことを特徴とする請求項１に記載の粘着テープ。
【請求項３】
前記被着体からの剥離の際、前記転写対象体に転写された前記粘着剤層が再転写されて前記被着体に残存し前記転写対象体には残存しないことを特徴とする請求項１に記載の粘着テープ。
【請求項４】
前記摩擦を与える手段が消しゴム、手の指、ティッシュペーパー及び布から選択されることを特徴とする請求項１乃至３のいずれかに記載の粘着テープ。
【請求項５】
前記粘着剤層はＪＩＳＺ−０２３７による０．２〜３．０Ｎ／ｃｍの範囲のＳＵＳ粘着力を有することを特徴とする請求項１乃至４のいずれかに記載の粘着テープ。
【請求項６】
前記粘着剤層は、基材に連続または不連続に形成されている１乃至５層からなることを特徴とする請求項１乃至５のいずれかに記載の粘着テープ。
【請求項７】
前記粘着剤層が着色剤を含有することを特徴とする請求項１乃至６のいずれかに記載の粘着テープ。
【請求項８】
請求項１乃至７のいずれかに記載の前記粘着テープが装着された転写具。
【発明の詳細な説明】
【技術分野】
【０００１】
本発明は、転写された粘着剤層が無残存除去できる粘着テープ及び該テープが装着された転写具に関する。さらに詳しくは、写真やポスターに粘着テープの粘着剤層を転写し壁や台紙に貼り付けた後、写真やポスターを剥がしても壁や台紙には粘着剤層が残らなく、転写された粘着剤層を無残除去できる粘着テープ及び該テープが装着された転写具に関する。    
【背景技術】
【０００２】
従来、粘着テープとして、再剥離性を有する両面テープや結束用のテープが提案されている。
【０００３】
例えば、特許文献１には、基材に強粘着剤層と弱粘着剤層を二重に積層してなる開封自在テープが提案されている。そして、この開封自在粘着テープは、同一基材に対する弱粘着剤の接着力Aと強粘着剤層の接着力BがＡ／Ｂ≦０．９であることが提案されている。
【０００４】
また、特許文献２には、剥離紙面に再剥離再貼着型の感圧性接着剤層と強粘着型の感圧性接着剤層とが積層されてなる複合両面テープが提案されている。そして、この複合両面テープは、表裏面に剥離剤層を有してなる剥離紙の一面に再剥離再貼着型の感圧性接着剤を、かつ、他面に強粘着型の感圧性接着剤をそれぞれ塗布する工程と、当該感圧性接着剤を定着させて感圧性接着剤層を形成する工程と、当該感圧性接着剤層が形成された前記剥離紙をロール状に巻き取る工程とにより作成することが提案されている。
【０００５】
また、特許文献３には、基材上に粘着剤層が形成されたテープにおいて、（１）粘着剤層の平均厚みが１０〜５０μｍの範囲内であり、（２）粘着剤層がその平均厚みの７０〜２５０％の範囲内に相当する長さの粒子径を有する微粒子（Ａ）を含有しており、（３）粘着剤層の少なくとも表面部分が発砲状態にあり、（４）粘着テープの対ＳＵＳ粘着力が１．０〜１０．０Ｎ／２０ｍｍの範囲内であり、かつ、（５）粘着テープの自着力が対ＳＵＳ粘着力よりも大きい粘着テープが提案されている。
【０００６】
【特許文献１】特開平４−２８３２８３号公報
【特許文献２】特開２０００−８０３３４号公報
【特許文献３】特開２００４−１６１９６２号公報
【発明の開示】
【発明が解決しようとする課題】
【０００７】
前記特許文献１や２に提案されている剥離性を有する両面テープは、弱粘着剤層と強粘着剤層からなり、例えば封筒などの蓋部に強粘着剤層面を貼り付けて転写し、蓋を閉じると閉封され、開封のときは弱粘着剤層面が剥離されて開封されるというものであり、閉封したり開封したりすることができる剥離性を有する両面テープではある。しかしながら、本発明者らの知見によると、一度被着体に転写した強粘着剤層は、被着体である封筒の蓋部に残存したままであり取り除くことができないという問題があった。
【０００８】
特に転写対象物としての写真やポスターなどに粘着テープの粘着剤層を転写し被着体としての壁や台紙に貼り付けた後、粘着剤層を取り除こうとしても写真やポスターなどに粘着剤層が強固に貼り付いており取り除くことができないという問題があった。また、無理に取り除こうとすると、大事な写真やポスターの一部を破損したり、汚したりするという問題があった。
【０００９】
さらに、写真やポスターに粘着テープの粘着剤層を転写し壁や台紙に貼り付けた後、写真やポスターを剥離したとき、壁や台紙上に粘着剤層が残り、壁や台紙を汚してしまうという問題があった。
【００１０】
前記した特許文献３の粘着テープは、生野菜類、生花類、雑誌などの各種物品を結束するためのテープであって粘着転写テープとは異なるが、本発明者らの知見によると、結束用の粘着テープは、被結束物に対する粘着力が大きいとテープを解くとき、生野菜類や生花類などの被結束物を損傷することにつながり、逆に粘着力が小さすぎると結束できなく、結束テープの利用目的を達成することができなくなる。
【００１１】
したがって生野菜類や生花類などを損傷しない程度の適度のＳＵＳ粘着力が必要ではあるが、粘着テープの自着力が対ＳＵＳ粘着力よりも小さいと、被結束物を結束した場合の機械的強度がなく、被結束物を結束することができないという不具合が生じる。  
【００１２】
即ち、結束用の粘着テープの場合、粘着テープの自着力がＳＵＳ粘着力よりも大きくないと、その目的を達成できないことは自明のことである。そして、特許文献３に記載された粘着テープの自着力とは粘着テープの粘着面同士を機械的に貼り合わせた粘着面の引き離し強度をいうものであり、本発明の粘着剤層が自己集合するという機能とは、以降に説明するとおりその技術的意義が全く異なるものである。本発明の主たる課題は、写真やポスターに粘着テープの粘着剤層を転写し壁や台紙に貼り付けた後、写真やポスターを剥離したとき、壁や台紙上に粘着剤層が残り、壁や台紙を汚してしまうという問題を解決できる接着層を提供することであり、それを有する粘着テープ及び転写具を提供することである。
【課題を解決するための手段】
【００１３】
上述した問題点を解消するための粘着テープ、即ち、写真やポスターなどの転写対象体に粘着テープの粘着剤層を転写し、壁や台紙などの被着体に繰り返し貼り付けたり剥がしたりすることが可能であり、剥がした後の被着体には粘着剤層が残らなく転写対象体に転写した粘着剤層を無残除去することができる粘着テープについて、本発明者らが鋭意研究した結果、転写された粘着剤層自体の特性を変化させることで従来には無い接着層を完成するに至った。
【００１４】
即ち、本発明は、転写対象体に転写することにより被着体への再剥離再貼着性を呈する粘着剤層が形成された粘着テープにおいて、被着体からの剥離の際粘着剤層面の粘着力に応じて粘着剤層が転写対象物又は被着体の一方に残存し転写対象体又は被着体の他方には残存しない粘着テープを前提とし、転写された粘着剤層が無残存除去できる粘着テープの新たな特性を付加したものである。
【００１５】
本発明の第１発明は、転写対象体に転写することにより被着体への再剥離再貼着性を呈する粘着剤層が形成された粘着テープにおいて、
前記粘着剤層は前記被着体からの剥離の際、前記粘着剤層の表裏面の粘着力に応じて転写対象物又は被着体の一方に残存し転写対象体又は被着体の他方には残存せず、転写された状態において摩擦がかかることにより自己集合し無残存除去できることを特徴とする粘着テープである。
【００１６】
本発明の第２発明は、前記被着体からの剥離の際、前記転写対象体に転写された前記粘着剤層が前記転写対象体に残存し前記被着体には残存しないことを特徴とする第１発明に記載の粘着テープである。
【００１７】
本発明の第３発明は、前記被着体からの剥離の際、前記転写対象体に転写された前記粘着剤層が再転写されて前記被着体に残存し前記転写対象体には残存しないことを特徴とする第１発明に記載の粘着テープである。
【００１８】
本発明の第４発明は、前記摩擦を与える手段が消しゴム、手の指、ティッシュペーパー及び布から選択されることを特徴とする第１発明乃至第３発明のいずれかに記載の粘着テープである。
【００１９】
本発明の第５発明は、前記粘着剤層はＪＩＳＺ−０２３７による０．２〜３．０Ｎ／ｃｍの範囲のＳＵＳ粘着力を有することを特徴とする第１発明乃至第４発明のいずれかに記載の粘着テープである。
【００２０】
本発明の第６発明は、前記粘着剤層は、基材に連続または不連続に形成されている１乃至５層からなることを特徴とする第１発明乃至第５発明のいずれかに記載の粘着テープである。
【００２１】
本発明の第７発明は、前記粘着剤層が着色剤を含有することを特徴とする第１発明乃至第６発明のいずれかに記載の粘着テープである。
【００２２】
本発明の第８発明は、第１発明乃至第７発明のいずれかに記載の前記粘着テープが装着された転写具である。
【発明の効果】
【００２３】
本発明第１発明の粘着テープは、被着体からの剥離の際、粘着剤層面の粘着力に応じて粘着剤層が転写対象物又は被着体の一方に残存し転写対象体又は被着体の他方には残存しないという優れた効果を有し、さらに、転写された粘着剤層に摩擦をかけることにより粘着剤層が自己集合し無残存除去できるため、写真やポスターに粘着テープの粘着剤層を転写し壁や台紙に貼り付けた後、写真やポスターを剥離したとき、壁や台紙上に粘着剤層が残り、壁や台紙を汚してしまうという問題を解決できるという主たる効果を有する。
【００２４】
本発明第２発明の粘着テープは、被着体からの剥離の際、転写対象体に転写された粘着剤層が転写対象体に残存し被着体には残存しないという優れた効果を有する。
【００２５】
また、本発明第２発明の粘着テープは、被着体からの剥離の際転写対象体に転写された粘着剤層が再転写されて被着体に残存し転写対象体には残存しないという優れた効果を有する。
【００２６】
また、本発明第２発明の粘着テープは、転写対象体に転写された又は被着体に再転写された粘着剤層が摩擦より自己集合し無残存除去できるので、壁や台紙などの被着体を汚したり傷めたりすることがないという優れた効果を有する。
【００２７】
また、本発明第２発明の粘着テープは、転写対象体に転写された又は被着体に再転写された粘着剤層が無残存除去できるので、写真やポスターなどの転写対象体を汚したり、損傷したりすることがないという優れた効果を有する。
【００２８】
また、本発明第２発明の粘着テープは、消しゴム、手の指、ティッシュペーパー及び布などの簡単な手段で転写された粘着剤層に摩擦をかけることにより、該粘着剤層が無残除去できるという優れた効果を有する。  
【００２９】
また、本発明第２発明の粘着テープは、転写具に装着して使用することにより、エンドユーザーが転写対象体に容易に転写でき、手を汚すことなく転写対象体を被着体へ自由に再剥離再貼着することができるという優れた効果を有する。  
【発明を実施するための最良の形態】
【００３０】
以下本発明について具体的に説明するが、これらの説明に限定されるものではない。
【００３１】
本発明の粘着テープは、基材に粘着剤層を形成することにより得られるが、摩擦をかけることにより自己集合する粘着剤層を基材に形成する必要がある。摩擦をかけることにより自己集合する粘着剤層であるかどうかは次のような方法により確認することができる。
【００３２】
任意に調整して得られた粘着剤層を、剥離性を有する基材に形成した後、転写対象体としては市販のＡ４コピー用紙を選定して転写具を用いて３０ｍｍの長さに転写する。５分放置した後、転写された粘着剤層に手の指によって摩擦をかけ、粘着剤層が自身集合し、該Ａ４コピー用紙から粘着剤層が無残存除去できるかどうか観察することによって確認することができる。    
【００３３】
本発明の粘着テープは、上述したように摩擦によって自己集合する粘着剤層を基材に形成して得られるものであり、粘着剤層の成分や製造法については特に制限されるものではないが、粘着剤層がＪＩＳＺ−０２３７による０．２〜３．０Ｎ／ｃｍの範囲のＳＵＳ粘着力に調整されたものであることが好ましい。
【００３４】
かかる本発明の粘着剤層を構成する粘着剤成分としては、ゴム系粘着剤、アクリル系粘着剤、シリコーン系粘着剤、ビニル系粘着剤などがあげられ、特に制限されるものではないが実用的なアクリル系粘着剤やゴム系粘着剤が好ましく使用される。そして必要に応じて粘着付与剤、軟化剤、可塑剤、着色剤、紫外線吸収剤、防カビ剤、老化防止剤、架橋剤、消泡剤などの添加剤を用いることができる。
【００３５】
かかるゴム系粘着剤としては、エラストマーとしての、スチレンーイソブチレンースチレンブロック共重合体（ＳＩＳ）、スチレンーブタジエンースチレンブロック共重合体（ＳＢＳ）などのスチレン系熱可塑性エラストマー、天然ゴム、ブチルゴム、イソブチレンゴム、イソプロピレンゴムなどがあげられ、１種又は２種以上の混合物としても使用できる。
【００３６】
アクリル系粘着剤としては、アクリル系共重合体があげられ、カルボキシル基含有モノマーやヒドロキシル基含有モノマーの種類や量を適宜選択、調整することにより使用することができる。
【００３７】
かかるカルボキシル基含有モノマー成分やヒドロキシル基含有モノマー成分の含有量は、いずれも少ない方が接着力が向上し、多いほど接着力が低下する傾向が知られており、これらの調整により本発明の摩擦により自己集合する粘着剤層を形成することができる。
【００３８】
アクリル共重合体の成分としては、主モノマー成分やコモノマー成分があげられ、主モノマー成分としては、アルキル基の炭素数２〜１２程度のアクリル酸アルキルエステルやアルキル基の炭素数４〜１２程度のメタクリル酸アルキルエステルなどがあげられる。コモノマー成分としては、アクリル酸メチル、アルキル基の炭素数１〜３のメタクリル酸アルキルエステル、酢酸ビニル、アクリロニトリル、メタクリロニトリル、スチレンなどがあげられる。必要に応じてカルボキシル基含有モノマーやヒドロキシル基含有モノマーなどの官能基含有モノマーを少量混合することができる。
【００３９】
かかるカルボキシル基含有モノマーとしては、アクリル酸、メタクリル酸、クロトン酸などのモノカルボン酸、マレイン酸、フマール酸、シトラコン酸、グルタコン酸、イタコン酸などの多価カルボン酸及びこれらの無水物があげられ、ヒドロキシル基含有モノマーとしては、２−ヒドロキシエチル（メタ）アクリレート、２−ヒドロキシプロピル（メタ）アクリレート、３−クロロー２−ヒドロキシプロピル（メタ）アクリレート、ジエチレングリコールモノ（メタ）アクリレートなどやＮ−メチロールアクリルアミドなどがあげられる。また、官能基含有モノマー成分としては、ジメチルアミノエチルメタクリレート、アクリルアミド、メタクリルアミド、メチロールアクリルアミド、グリシジルメタクリレート、アリルグリシジルメタクリレートなどがあげられる。
【００４０】
粘着付与剤としては、ロジン、ロジンエステル、水添ロジンエステル、フェノール系樹脂、芳香族変性テルペン樹脂、脂肪族系石油樹脂、脂環族系石油樹脂、芳香族系石油樹脂、スチレン系樹脂、キシレン系樹脂、クマロンインデン樹脂などがあげられる。また、軟化剤としては、石油系軟化剤、植物油系軟化剤、液状ゴム、液状粘着付与樹脂などがあげられる。
【００４１】
また、可塑剤としては、ジエチルフタレートなどのフタル酸系、リン酸エステル、アジピン酸エステル、セバチン酸エステル、リシノール酸エステル、ポリエステル系、ポリエーテル系、エポシキ系、塩化パラフィンなどがあげられる。
【００４２】
着色剤としては、動・植物油、鉱物油、シリコーン油などの油脂類、酸化チタン、炭酸カルシウム、亜鉛華などがあげられる。紫外線吸収剤としては、サリチル酸誘導体、ベンゾフェノン系化合物、ベンゾトリアゾール系化合物、シアノアクリレート系化合物などがあげられる。また、防カビ剤としては、亜ヒ酸、亜酸化銅、酸化水銀、有機硫黄化合物、フェノール系化合物などがあげられる。
【００４３】
老化防止剤としては、ナフチルアミン系化合物、ジフェニルアミン系化合物、ｐ−フェニレンジアミン系化合物、その他のアミン系化合物、アミン化合物混合物、キノリン系化合物、ヒドロキノン誘導体、モノフェノール系化合物、ビスフェノール系化合物、トリスフェノール系化合物、ポリフェノール系化合物、チオビスフェノール系化合物などがあげられる。
【００４４】
架橋剤としては、エポキシ系、尿素系、イソシアネート系、金属キレート系、メラミン系、アジリジン系などがあげられる。消泡剤としては、シリコーンエマルジョン、アルコール類などがあげられる。
【００４５】
本発明の粘着剤層が形成される基材としては、剥離性を有するものであれば特に制限されないが、通常、自動巻取り機構をもつ転写具に適合するテープ状材料が好ましく、プラスチックフィルム又は紙が好ましい。プラスチックフィルムとしては、たとえば、ポリエチレンテレフタレートなどのポリエステルフィルム、ポリプロピレンやポリエチレン等のポリオレフィンフィルムをあげることができる。
【００４６】
上述の剥離性の基材の厚さは３〜３０μｍが好ましい。また、好ましくは基材の片面もしくは両面に、シリコーンポリマー、ワックス、高級アルコールや、無機あるいは有機顔料を分散させたシリコーンポリマーなどの離型層が形成される。
【００４７】
本発明の粘着テープの製作は、上述した基材に摩擦により自己集合する粘着剤層を形成してなされるが、該粘着剤層の形成は何層に形成してもよい。実用的な面からは1乃至5層の範囲に形成することが好ましい。この場合の積層方法として、SUS粘着力が異なる粘着剤を３層以上に形成する場合は、基材表面に対し第１番の層を形成した後は、基材表面から離れるにしたがって段階的にSUS粘着力が大きくなるように層形成するか、または、逆にSUS粘着力が小さくなるように層形成することが好ましい。
【００４８】
SUS粘着力が異なる粘着剤を２層に形成する場合は何れを先に基材表面に形成してもよい。SUS粘着力が大きい方を先に基材に層形成した場合、使用法としては、壁や台紙に転写してその後写真やポスターを貼り付けるとよい。この場合写真やポスターには粘着剤層が残存しなくきれいに剥離することができる。逆に、SUS粘着力が小さい方を先に基材に層形成した場合、使用法としては、写真やポスターに転写してその後壁や台紙に貼り付けるとよい。この場合壁や台紙には粘着剤層が残存しなくきれいに剥離することができる。このケースにおいて、即ちSUS粘着力が小さい方を先に基材に層形成した場合においては、例えば、台紙に転写してそこに写真を貼り付けると、剥離の際には写真側に粘着剤層が再転写される場合があるが、その後の再剥離再貼着において特に問題となることはなく、粘着剤層を無残存除去することができる  
【００４９】
上述のようにして得られる本発明の粘着テープの基材への層形成状態について、模式図を用いて図１〜図５に示す。図１は粘着剤層が基材に１層で層形成された場合の模式図である。図2及び図３は、SUS粘着力が異なる粘着剤層を基材に２層で層形成した場合の模式図である。図4及び図５は、SUS粘着力が異なる粘着剤層を基材に３層で層形成した場合の模式図である。図２は、粘着剤のSUS粘着力が大きい粘着剤２を基材の表面に先に形成しその後粘着剤のSUS粘着力が小さい粘着剤３を重ねて層形成した場合の模式図である。図３は、図２の粘着剤層の形成が逆の場合の模式図である。図４は、粘着剤のSUS粘着力が大きい粘着剤２を基材の表面に先に層形成し、その後、粘着剤のSUS粘着力が小さい粘着剤３及び４を基材表面から離れるにしたがって段階的にSUS粘着力が小さくなるように３層に順次層形成した場合の模式図である。図5は、図4の粘着剤層の層形成が逆の順序にした場合の模式図である。
【００５０】
上述した本発明の粘着剤層の基材への形成においては、粘着剤層がＪＩＳＺ−０２３７による０．２〜３．０Ｎ／ｃｍの範囲のＳＵＳ粘着力の範囲に調整されたものを好ましく用いられるが粘着剤層が摩擦により自己集合することが重要であり、そのためには上述した粘着剤製作のための粘着剤成分や添加剤を適宜調合することにより製作することができる。    
【００５１】
また、本発明の粘着剤を製作する場合少量の着色剤を添加することにより、製作された粘着テープの粘着剤層は、着色しているので転写対象体に転写した場合どこに転写したか一目瞭然となるので好ましい。また、貼り付けが終了した後の転写対象体に存在する粘着剤層を無残除去する場合においても粘着剤層の場所が直ぐに判別できるので好ましい。また、粘着剤に着色剤を含有させた場合は、模様状、ライン状に積層することにより、使用時において転写した場所がきれいに見えるので好ましい。
【００５２】
また、製作した本発明にかかる粘着剤を基材に形成する場合、基材の表面に均一に連続的に形成してもよく不連続に形成してもよい。使用目的に応じて適宜選択することができる。また、粘着剤の基材への形成において、基材面の一面に積層してもよいがドット状あるいは複数のライン状に形成してもよい。またさらに模様を施した形で形成してもよい。基材への粘着剤層の形成方法は、特に制限はないが、例えばナイフコーターを用いて行うことができる。
【００５３】
上述した本発明の粘着テープは、自動巻取り機構を有する転写具に装着することができるので、好適に転写具として使用することができる。該転写具は粘着テープを巻回した送出リールと、これより供給される粘着テープの粘着剤層を基材から剥離しながら被転写体へ転写させる転着ヘッドと、転写後に残ったテープ基材を巻き取る巻回リールとを片手で把持使用が可能な器体内に装備したものが好ましく利用できる。このような転写具に装着すると、粘着剤層の転写が容易であるばかりでなく、粘着剤層を転写し終えた剥離基材は転写具内のリールに巻き取られるので、使用時にごみが発生することがない利点がある。また、片手でも、転着ヘッドに対する荷重負荷により簡単に転写することができるので、本発明の粘着テープは好適に転写具に装着して使用される。
【００５４】
実施例及び比較例
以下実施例及び比較例に基づいて本発明をさらに具体的に説明するが、本発明はこれらの実施例に限定されるものではなく、また、本発明の趣旨を満足する構成であれば添加剤や成分については本発明に含まれる。
（実施例1）
上述した粘着剤成分のうちアクリル系共重合体として、ｎ−ブチルアクリレートとメチルアクリレートの混合成分を主原料とし、アクリル酸、２−ヒドロキシエチルメタクリレートを少量添加してトルエン溶解溶液とし、さらに、粘着付与剤としての水添ロジン、架橋剤としてのトリレンジイソシアネートのトリメチロールプロパン付加物の酢酸エチル溶液を適宜加えて、ＳＵＳ粘着力の異なる粘着剤層原料Ａ〜Ｄの４種を調合した。基材としては、ポリプロピレンフィルムにコロナ処理を行いさらにプライマー効果を有する印刷処理を行ったものを使用した。そして粘着剤原料Ａ〜Ｄを上記基材にナイフコーターを用いてそれぞれ１層に形成・乾燥して本発明の粘着テープＡ〜Ｄを製作し、該テープの粘着剤層が摩擦により自己集合するかどうかを次の方法により確認した。
【００５５】
得られた粘着テープＡ〜Ｄを転写対象体としての市販のＡ４コピー用紙に、転写具を用いて３０ｍｍの長さにそれぞれ転写し、５分放置した後、転写された粘着剤層に手の指によって摩擦をかけ、粘着剤層が自身集合し、該Ａ４コピー用紙から粘着剤層が無残存除去できるかどうか観察した。その結果、該Ａ〜Ｄの転写テープは全て自己集合し粘着剤層が無残存除去できることが確認された。
【００５６】
また、該Ａ〜Ｄの転写テープをＪＩＳ  Ｚ−０２３７にしたがって、ステンレス板に対する粘着力を常温で測定した結果、Ａは０．５Ｎ／ｃｍ、Ｂは１．１Ｎ／ｃｍ、Ｃは２．１Ｎ／ｃｍ、Ｄは２．９Ｎ／ｃｍであった。
【００５７】
ついで、上記の粘着剤層原料Ａ〜Ｄを用いて図２〜図５に示すような粘着剤層が基材に複数積層した自己集合性粘着転写テープＥ〜Ｇを製作した。該テープＥは、基材の表面に粘着剤層原料Ｄを形成後、粘着剤層原料Ｂをさらに形成したものである。該テープＦは、基材の表面に粘着剤層原料Ｃを形成後、粘着剤層原料Ａをさらに形成したものである。該テープＧは、基材の表面に粘着剤層原料Ｄを形成後、粘着剤層原料Ｃ、Ｂをさらに順次その上に形成したものである。
【００５８】
上述したように製作した本発明の粘着テープＣ及びＥ〜Ｇを用いて再剥離再貼着テストを行った。テストに用いた転写対象体は写真、被着体は台紙とした。その結果何れの粘着テープは再剥離再貼着することができ、剥離後の被着体には、粘着剤層は残存しなかった。また、剥離後、写真に転写されている粘着剤層に指で摩擦をかけることにより、粘着剤層が自己集合して何れも写真からも粘着剤層が無残除去することができた。
【００５９】
上述の状況について図６〜図１１の模式図に示した。図６は、本発明の実施の形態例を示す粘着剤層の転写状態の模式図である。図７は、図６の矢印方向に粘着剤層に摩擦をかけた初期状態の本発明の実施の形態例を示す模式図である。図８は、図６の矢印方向に粘着剤層に摩擦をかけた後期状態の本発明の実施の形態例を示す模式図である。図９は、本発明の実施の形態例を示す粘着剤層の転写状態の模式図である。図１０は、図９の矢印方向に粘着剤層に摩擦をかけた初期状態の本発明の実施の形態例を示す模式図である。図１１は、図６の矢印方向に粘着剤層に摩擦をかけた後期状態の本発明の実施の形態例を示す模式図である。
【００６０】
図６の矢印の方向、即ち、転写した粘着剤層の転写方向に対して垂直方向から摩擦をかけると、摩擦をかけた初期の状況は、図７に示したように粘着剤層が線状にまず自己集合し、そしてさらに回転摩擦をかけると図８のように丸く自己集合して転写対象体の写真から粘着剤層が無残除去できた。また、図９の矢印の方向、即ち、転写した粘着剤層の転写方向に対して平行方向から摩擦をかけると摩擦をかけた初期の状況は、図１０に示したように粘着剤層が線状にまず自己集合し、そしてさらに回転摩擦をかけると図１１のように丸く自己集合して転写対象体の写真から粘着剤層が無残除去できた。上述のように本発明の粘着テープを転写し粘着剤層は、転写方向の何れから摩擦をかけても自己集合して無残除去でいるという優れた効果有するものである
【００６１】
（比較例１）
粘着剤成分としてスチレンーイソブチレンースチレンブロック共重合体（ＳＩＳ）を主成分とし、脂肪族石油樹脂、テルペン樹脂及び老化防止剤を、トルエン／ヘキサンの混合溶剤中に投入し、撹拌溶解後、粘着剤層原料を調合した。この粘着剤層原料を実施例１と同一の基材にナイフコーターを用いて１層に形成・乾燥して粘着テープを製作し、実施例1と同一の方法によりテストした。その結果、被着体上に転写された該粘着剤層は、自己集合することなく取り除くことができなかった。またこの粘着テープの粘着力は、５．１  Ｎ／ｃｍであった。この粘着テープを転写対象物としての写真に転写し、被着体としての台紙に貼り付け再剥離再貼着テストを行った結果、剥離することはできたが被着体に粘着剤層が残った。また、その後、転写対象体である写真上の粘着剤層を除去しようとしたが、逆に写真にこびつき除去することが出来なった。次に上記と同様にして粘着付与剤を添加して粘着力が１０．０Ｎ／ｃｍの粘着転写テープを作成し、同様のテストを行った結果、再剥離が容易でなく無理に剥がそうとすると写真が折れ曲がり損傷してしまった。
【００６２】
上述のとおり、本発明の粘着テープは、転写対象体に粘着剤層を転写することにより被着体への再剥離再貼着性を呈し、被着体からの剥離の際、被着体には粘着剤層が残存しなく、転写対象体の粘着剤層が摩擦力により無残除去できるものである。
【００６３】
また、本発明の粘着テープは、被着体からの剥離の際、粘着剤層面の粘着力に応じて粘着剤層が転写対象物又は被着体の一方に残存し転写対象体又は被着体の他方には残存しないという優れた効果を有し、さらに、転写された粘着剤層に摩擦をかけることにより粘着剤層が自己集合し無残存除去できるため、写真やポスターに粘着テープの粘着剤層を転写し壁や台紙に貼り付けた後、写真やポスターを剥離したとき、壁や台紙上に粘着剤層が残り、壁や台紙を汚してしまうという問題を解決できるという主たる効果を有する。
【００６４】
本発明の粘着テープは、被着体からの剥離の際、転写対象体に転写された粘着剤層が転写対象体に残存し被着体には残存しないという優れた効果を有する。
【００６５】
また、本発明の粘着テープは、被着体からの剥離の際転写対象体に転写された粘着剤層が再転写されて被着体に残存し転写対象体には残存しないという優れた効果を有する。
【００６６】
また、本発明の粘着テープは、転写対象体に転写された又は被着体に再転写された粘着剤層が摩擦より自己集合し無残存除去できるので、壁や台紙などの被着体を汚したり傷めたりすることがないという優れた効果を有する。
【００６７】
また、本発明の粘着テープは、転写対象体に転写された又は被着体に再転写された粘着剤層が無残存除去できるので、写真やポスターなどの転写対象体を汚したり、損傷したりすることがないという優れた効果を有する。
【００６８】
また、本発明の粘着テープは、消しゴム、手の指、ティッシュペーパー及び布などの簡単な手段で転写された粘着剤層に摩擦をかけることにより、該粘着剤層が無残除去できるという優れた効果を有する。  
【００６９】
また、本発明の粘着テープは、転写具に装着して使用することにより、エンドユーザーが転写対象体に容易に転写でき、手を汚すことなく転写対象体を被着体へ自由に再剥離再貼着することができるという優れた効果を有する。
【図面の簡単な説明】
【００７０】
【図１】本発明の実施の形態例を示す粘着テープの模式図である。
【図２】本発明の実施の形態例を示す粘着テープの模式図である。
【図３】本発明の実施の形態例を示す粘着テープの模式図である。
【図４】本発明の実施の形態例を示す粘着テープの模式図である。
【図５】本発明の実施の形態例を示す粘着テープの模式図である。
【図６】本発明の実施の形態例を示す粘着剤層の転写状態の模式図である。
【図７】図６の矢印方向に粘着剤層に摩擦をかけた初期状態の本発明の実施の形態例    を示す模式図である。
【図８】図６の矢印方向に粘着剤層に摩擦をかけた後期状態の本発明の実施の形態例    を示す模式図である。
【図９】本発明の実施の形態例を示す粘着剤層の転写状態の模式図である。
【図１０】図９の矢印方向に粘着剤層に摩擦をかけた初期状態の本発明の実施の形態    例を示す模式図である。
【図１１】図６の矢印方向に粘着剤層に摩擦をかけた後期状態の本発明の実施の形態    例を示す模式図である。
【符号の説明】
【００７１】
１        基材
２        粘着剤層A
３        粘着剤層B
４        粘着剤層C
５        転写粘着剤層
６        自己集合した粘着剤層
７        自己集合した粘着剤層
【図１】
2010138341.tif 000003
【図２】
2010138341.tif 000004
【図３】
2010138341.tif 000005
【図４】
2010138341.tif 000006
【図５】
2010138341.tif 000007
【図６】
2010138341.tif 000008
【図７】
2010138341.tif 000009
【図８】
2010138341.tif 000010
【図９】
2010138341.tif 000011
【図１０】
2010138341.tif 000012
【図１１】
2010138341.tif 000013